(57)【特許請求の範囲】
【請求項１】
水ガラス１００質量部に対して、硼砂１〜１５質量部および黒砂糖を主成分とする糖質類５〜３０質量部を配合したことを特徴とする液状組成物。
【請求項２】
前記液状組成物は、可燃性物質に耐熱・防炎性を付与するための処理剤として使用されるものである請求項１に記載の液状組成物。
【請求項３】
前記液状組成物は、アスベストを無害化するための処理剤として使用されるものである請求項１に記載の液状組成物。
【請求項４】
請求項１の液状組成物５〜６０質量部を、塗料１００質量部に配合したことを特徴とする耐熱・防炎性塗料組成物。
【請求項５】
請求項１の液状組成物１００質量部を、塗料５〜１０質量部に配合したことを特徴とする耐熱・防炎性塗料組成物。
【請求項６】
前記塗料は、水性アクリル樹脂塗料、アクリル系ラッカー樹脂塗料、焼付形アクリル・メラミン樹脂塗料、二液型エポキシ系樹脂塗料または二液型ポリウレタン樹脂塗料のいずれか一種類であることを特徴とする請求項４または５に記載の耐熱・防炎性塗料組成物。
【請求項７】
前記塗料は、二液型ポリウレタン樹脂塗料であることを特徴とする請求項４に記載の断熱性塗膜を形成する耐熱・防炎性塗料組成物。
【発明の詳細な説明】
【技術分野】
【０００１】
本発明は、可燃性の紙、木質製品、布製品等に耐熱・防炎処理を施すことができる処理剤として、あるいはアスベストを無害化することができる処理剤として使用できる液状組成物に関し、さらには、この液状組成物を各種塗料に配合して被塗装物に塗装することにより、耐熱・防炎塗膜を形成することができる耐熱・防炎性塗料組成物に関するものである。
【背景技術】
【０００２】
耐熱塗料のバインダー又は樹脂系には、従来から水ガラスやシリコーン樹脂等が使用されており、これらの塗料は、アルミニウム、黒鉛、マイカ、ガラス繊維等の顔料又は無機系充填物が配合されて、３００〜６００℃の高温に耐える設計とされている。具体的には、水ガラスに顔料、シリコーン樹脂および硬化剤を配合した耐熱塗料組成物（特許文献１）、水ガラスおよび二酸化珪素粉末を含有する水性耐熱塗料（特許文献２）等が挙げられる。【０００３】
さらに耐熱塗料の他の例としては、例えば、ポリアミドイミド樹脂とエポキシ樹脂とを含有する樹脂組成物を有機溶媒に溶解してなる低温硬化型高密着性耐熱塗料（特許文献３）、テトラアルコキシシリケートを結合剤とし、アルミニウム粉末、酸化チタンおよびマイカを配合して用いた船舶用耐熱塗料（特許文献４）等があり、耐熱性のみならず、密着性等に優れた種々の塗料が提案されている。【０００４】
一方、建築材料、シール・断熱材、摩擦材、石綿スレート等に従来から広く利用されていたアスベストは、その繊維状の針状結晶が健康障害を引き起こすことから大きな問題となっており、アスベストの安全な解体・除去、回収、無害化は緊急対策課題である。【０００５】
【特許文献１】特開平５−３２９１５号公報
【特許文献２】特開平７−２６１６６号公報
【特許文献３】特開平９−３０２２２６号公報
【特許文献４】特開２０００−３３６３１１号公報
【発明の開示】
【０００６】
上述したような従来の耐熱塗料を用いた耐熱塗膜は、一般的に、熱伝導を抑制する断熱性能（熱伝導抑制効果）がないため、例えばオートバイのマフラーや、燃焼炉のダクト等に設けられていても、その上から手を触れると火傷をする危険性があった。
さらに、一般的な塗料に単に添加するだけで優れた耐熱性や防炎性を付与できる添加剤として、あるいは塗料に添加することなくそのままで、燃えやすい紙、木質製品、布製品等に塗布または含浸させることによりこれらに優れた耐熱性や防炎性を付与することができる処理剤として、簡便に使用可能な液状組成物の出現も望まれていた。
さらにまた、アスベストの安全な解体・除去、回収、無害化を行うことができる処理剤として、効果的かつ簡便に使用可能な液状組成物の出現も望まれていた。
【０００７】
そこで、本発明の課題は、燃えやすい紙、木質製品、布製品等に塗布または含浸させることにより、これらに優れた耐熱性や防炎性を付与することができる処理剤として使用できる液状組成物を提供することである。
さらに、本発明の課題は、一般的な塗料に添加剤として単に添加するだけで、優れた耐熱性や防炎性を塗料に付与できる液状組成物、およびこの液状組成物を添加配合した耐熱・防炎性塗料組成物を提供することである。
さらにまた、本発明の課題は、耐熱・防炎性のみならず断熱性能にも優れた塗膜を形成することができる耐熱・防炎性塗料組成物を提供することである。
また、本発明の課題は、アスベストの安全な解体・除去、回収、無害化を行うことができる処理剤として、効果的かつ簡便に使用可能な液状組成物を提供することである。
【０００８】
すなわち、本発明の液状組成物は、水ガラス１００質量部に対して、硼砂１〜１５質量部および黒砂糖を主成分とする糖質類５〜３０質量部を配合したことを特徴とするものである。
【０００９】
上記の液状組成物は、紙等の可燃性物質に耐熱性・防炎性を付与するための処理剤として使用することができ、あるいは、アスベストを無害化するための処理剤として使用することができる。
【００１０】
上記の液状組成物は、添加剤として一般的な各種塗料に配合することにより、耐熱・防炎性塗料組成物とすることができる。すなわち、本発明の耐熱・防炎性塗料組成物は、上記の液状組成物５〜６０質量部を塗料１００質量部に配合したことを特徴とするものである。
【００１１】
また、上記の液状組成物を、紙等の可燃性物質に耐熱性や防炎性を付与するための処理剤として使用する場合には、必要に応じて、塗料５〜１０質量部を上記の液状組成物１００質量部に配合した塗料組成物を処理剤として用いることができる。
【００１２】
上述した塗料としては、水性アクリル樹脂塗料、アクリル系ラッカー樹脂塗料、焼付形アクリル・メラミン樹脂塗料、二液型エポキシ系樹脂塗料または二液型ポリウレタン樹脂塗料のいずれか一種類を好適に用いることができる。
【００１３】
上述した塗料組成物の実施形態において、上記の液状組成物５〜６０質量部を、特に二液型ポリウレタン樹脂塗料１００質量部に配合することによって、断熱性塗膜を形成できる耐熱・防炎性塗料組成物とすることができる。
【図面の簡単な説明】
【００１４】
【図１】本発明の液状組成物による処理前のアスベスト繊維を示す電子顕微鏡写真である。
【図２】本発明の液状組成物による処理後のアスベスト繊維を示す電子顕微鏡写真である。
【発明を実施するための最良の形態】
【００１５】
本発明の液状組成物は、水ガラス１００質量部に、硼砂（Ｎａ２Ｂ４Ｏ７・１０Ｈ２Ｏ）１〜１５質量部と、黒砂糖を主成分とする糖質類５〜３０質量部とを配合して、加熱溶解した後、常温（２０℃〜２５℃、以下同様）まで放置冷却することにより得ることができる。【００１６】
この水ガラスは、Ｍ２Ｏ・ｍＳｉＯ２・ｎＨ２Ｏ（ＭはＮａ、ＫまたはＬｉを表す）で示されるアルカリケイ酸塩の濃厚水溶液であり、市販品として種々のものが入手可能である。特に好ましくは、ＪＩＳ  Ｋ  １４８０に既定されるケイ酸ナトリウム２号または３号が使用される。
上記硼砂としては、あらゆる形態のものを用いることが出来るが、好ましくは、溶解性に優れるため粉末状のものが使用される。【００１７】
上記黒砂糖を主成分とする糖質類とは、砂糖キビの搾り汁を煮詰めて作られる粗糖（黒砂糖）の外、この粗糖を精製する際に得られる蜜（黒蜜）やこの粗糖に蜂蜜を添加混合した市販の黒蜜を含むものである。
また、この砂糖キビの搾り汁は、微酸性であるため、石灰で中和して不純物を除去してから用いる。そのため、黒砂糖や黒蜜には、中和工程で混入したカルシウムをはじめ、砂糖キビに含まれているカリウム、マグネシウム等のミネラル、天然の乳化剤や水分を含有している。【００１８】
なお、上述の硼砂粉末は、水ガラス１００質量部に対して、１５質量部以上配合すると粘度が高くなって溶解し難くなり、２０質量部以上配合すると溶解しない。さらに、上述の硼砂粉末と黒砂糖との配合量には、適度のバランスがある。
このため、本発明の液状組成物は、水ガラス１００質量部に対して１〜１５質量部の硼砂と５〜３０質量部の黒砂糖を主成分とする糖質類とが配合されている。【００１９】
そして、この液状組成物は、そのままで処理剤として使用する場合には、燃えやすい紙、木質製品、布製品等に塗布または含浸させることにより、これらに優れた耐熱性および防炎性や、火災に遭った場合にも灰化形状を保持する灰化形状保持機能を簡便に付与することができる。【００２０】
さらに、この液状組成物をアスベストの処理剤として使用する場合には、アスベストを常温で１日程度浸漬しておくだけで、アスベストの繊維状の針状結晶を膨潤破壊して無害化することができる。また、この処理剤をアスベストの吹き付け面に直接塗布することにより、アスベストの飛散防止・封じ込めを行うことができ、処理剤を塗布したアスベスト吹き付け面から回収したアスベスト廃棄物を、例えばロータリーキルン方式の燃焼炉で３００℃で３０分以上保持して加熱燃焼することによって、アスベストは無害化され、ホウ酸ガラスとして安定な固化物とすることができる。なお、アスベスト廃棄物の燃焼に際しては、必要に応じて、他の燃料系廃棄物と一緒に処理することもできる。
得られた安定な固化物は、減溶化埋立処分ができ、あるいは軽量骨材として路面材等に再利用することも可能である。【００２１】
また、上述の液状組成物５〜６０質量部を、塗料１００質量部に添加配合して塗料組成物にして被塗布物に塗布する、塗料組成物に対する添加剤として簡便に使用することができる。
さらには、上述の液状組成物１００質量部を、塗料５〜１０質量部に配合して塗料組成物として、被塗布物に塗布することができる。この塗料組成物は、液状組成物が多量に含まれるため、耐熱性、防炎性および灰化形状保持機能に優れている。【００２２】
この塗料としては、水性塗料、油性塗料、溶剤型塗料または二液型塗料等の市販されている種々のものを用いることができ、被塗装物に合わせた選択が可能である。この中でも特に、水性アクリル樹脂塗料、アクリル系ラッカー樹脂塗料、焼付形アクリル・メラミン樹脂塗料、二液型エポキシ系樹脂塗料または二液型ポリウレタン樹脂塗料が好適に用いられている。
上述のようにして得られた塗料組成物は、いずれも本発明に係る耐熱・防炎性塗料組成物である。【００２３】
以上のように、液状組成物は、塗料を配合して、または単に塗料に添加して塗料組成物として用いることができるだけでなく、液状組成物のまま被塗布物に塗布または含浸させることができ、種々の使用態様に応ずることができる。【００２４】
次に、本発明の液状組成物および塗料組成物による耐熱性・防炎性について解析する。
そもそも、黒砂糖は、ステンレス板上に塗布して、高温に加熱すると、煙を放出するとともに粘性を発現して、最終的に強固で付着力のある黒色皮膜を形成して、１２００℃以上の高温にも耐える耐熱性を備える。
この黒色皮膜は、黒砂糖中に含まれる炭素が二次元的に広がる複数の層状構造を形成して、この層間内に前述した黒砂糖や糖蜜中に含まれるカルシウム、カリウム、マグネシウム等のアルカリ金属やアルカリ土類金属を介在させたグラファイト層間化合物からなるものと推定される。
なお、白砂糖や蜂蜜では、上述のような耐熱性を得ることができない。【００２５】
次に、水ガラスは、硼砂を混入すると硬化するものの、さらに適量の黒砂糖を混合した場合には、適度の粘性を備えて液状組成物となる。そして、この液状組成物は、割り箸の先に塗布して、約８００℃の電熱ヒーターに近づけると、煙を放出するとともに気泡を形成しながら直径３ｃｍ程に膨張して、表面堅さを備えた膨張黒色被膜を形成する（加熱膨張性）。【００２６】
本発明の液状組成物、およびこの液状組成物を塗料に配合した塗料組成物は、上述の適度の粘性、表面堅さおよび加熱膨張性により、被塗布物や塗料組成物に耐熱性・防炎性を付与するものと推認される。
特に、本発明の液状組成物、および液状組成物１００質量部に塗料５〜１０質量部を配合した塗料組成物は、同様に上述の粘性、表面堅さおよび加熱膨張性により、被塗布物に灰化形状を保持する灰化形状保持性能を付与するものと推認される。
さらに、上述の液状組成物５〜６０質量部を二液型エポキシ系樹脂塗料１００質量部に配合した塗料組成物は、上述の膨張過程において厚膜の独立発泡塗膜が形成されることにより、断熱性を備えるものと推認される。
【実施例】
【００２７】
［実施例１］
水ガラス２号（日本化学（株）製のケイ酸ナトリウム２号）１００質量部に対して、硼砂粉末（丸石製薬（株）製）５質量部と、表１に示す１〜４０質量部の範囲内の沖縄産黒砂糖（（株）日新カップ製）とをそれぞれ加え、７０〜８０℃に加温して溶解した後、室温にて放置冷却することにより温度を常温まで下げ、実験Ｎｏ．１〜７の液状組成物を得た。【００２８】
【表１】
0004840362.tif 000002
【００２９】
次いで、これらの液状組成物の粘性、加熱膨張性および表面堅さを、以下のようにして調べた。
粘性は、それぞれの液状組成物に割り箸を漬けて引き上げ、目視により次の基準にて判定した。液状組成物が連続的に滴下する場合には○、ほとんど滴り落ちない場合は×とし、その中間で断続的に滴下する場合には△として表１に示した。【００３０】
加熱膨張性は、割り箸の先端にそれぞれの液状組成物を１．５ｇ程度付けて直径を計測し、８００℃程の電熱ヒーターに近づけて３分間加熱した後に、再度直径を計測して、次のように判定した。加熱後の液状組成物を付けた割り箸がシュークリームの皮状に直径２ｃｍ以上膨張した場合には○、ほとんど膨張せず、気泡ができる程度の場合には×とし、その中間で多少膨張（直径２ｃｍ未満）している場合には△として表１に示した。【００３１】
表面堅さは、上記加熱膨張性において○と判定されたシュークリーム状に膨らんだ組成物の硬さを、指先で卵を摘む程度の力で摘み、以下のように判定した。
摘んでも全く損傷がない場合には○、簡単に壊れた場合には×とし、その中間で表面が一部剥がれた場合には△として表１に示した。【００３２】
表１からわかるように、液状組成物は、黒砂糖を５質量部以上加えた場合にシュークリームの皮状に適度に加熱膨張して多少の堅さを具備し、１０質量部加えた場合に所望の表面堅さが得られた。他方、黒砂糖を３０質量部以上加えた場合には粘性が高くなり、４０質量部加えた場合には、粘性が高くほとんど滴り落ちることもないため使用に適さなかった。
以上のことから、好ましい黒砂糖の添加量は、硼砂粉末５質量部に対して５〜３０質量部であることがわかった。【００３３】
［実施例２］
水ガラス２号１００質量部に対して、黒砂糖１０質量部と、表２に示す０．５〜２０質量部の範囲内の硼砂粉末とをそれぞれ加え、実施例１と同様にして、加熱溶解後、常温にして、Ｎｏ．８〜１４の液状組成物を得た。なお、水ガラス２号、黒砂糖および硼砂粉末は、実施例１と同一のものを用いた。
次いで、これらの液状組成物の粘性、加熱膨張性および表面堅さを実施例１と同様の方法で調べて、表２に示した。【００３４】
【表２】
0004840362.tif 000003
【００３５】
表２からわかるように、液状組成物は、硼砂粉末を１質量部以上加えた場合に表面が多少堅くなり、２質量部以上加えた場合に所望の堅さが得られた。他方、硼砂粉末を１５質量部以上加えた場合には粘性が高くなり、２０質量部加えた場合には、ほとんど滴り落ちないだけでなく、硼砂の一部が溶解せずに混在しており、添加剤として使用できない。
以上のことから、好ましい硼砂粉末の添加量は、黒砂糖１０質量部に対して１〜１５質量部であることがわかった。【００３６】
［実施例３］
上記実験Ｎｏ．１２の液状組成物を、水により２倍、５倍、１０倍に希釈して、それぞれ新聞紙、木綿下着、正絹ネクタイ、毛織りセーター及３ｍｍのベニヤ板にディッピングにより塗布した後、３０分間６０℃雰囲気に保つことにより乾燥させた。
次いで、これらの被塗布物を、それぞれ幅２ｃｍ、長さ１５ｃｍの試験片にして、アルコールランプの炎の上に５分間ぶら下げ、着火しない場合には○、着火して持続的に燃焼した場合には×、着火しても、持続的に燃焼しない場合には△として、表３に示した。【００３７】
【表３】
0004840362.tif 000004
【００３８】
表３からわかるように、液状組成物を塗布した被塗布物は、希釈率が２倍の場合、いずれも着火しないことがわかった。また、希釈率が５倍、１０倍と高くなるにつれて、着火し易くなることがわかった。【００３９】
［実施例４］
二液型ポリウレタン１００質量部に対して、上記実験Ｎｏ．１２の液状組成物を表４に示す１〜８０質量部の範囲内で添加して、Ｎｏ．１５〜Ｎｏ．２０塗料組成物を得た。なお、二液型ポリウレタンは、主剤の軟質用ポリエステルポリオールＤ−１６１（大日本インキ化学工業（株）製）およびデスモフェン６７０（バイエル（株）製）と、硬化剤のコスモネートＮＤ（三井武田ケミカル（株）製）とからなる。また、液状組成物は、予め軟質用ポリエステルポリオールＤ−１６１に溶解した後に、デスモフェン６７０と、コスモネートＮＤとに溶解させた。【００４０】
次いで、厚さ０．５ｍｍ、縦５ｃｍ、横１５ｃｍのステンレス板の片面に、上記Ｎｏ．１５〜Ｎｏ．２０の塗料組成物をそれぞれ全面塗布した（液量６ｇ）後、塗膜の発泡状態を観察して表４に示した。この発泡性の評価は、緻密な気泡（直径０．１〜０．５ｍｍ）が無数に存在して、１つ１つが独立している場合には○、さらに発泡が進んで、気泡が大きくなり、表面に大きな気泡による穴が出現し、または気泡同士が連通している場合には×、気泡が極端に小さい（直径０．１ｍｍ未満）場合には△として、目視により判定した。
なお、上記Ｎｏ．１５〜Ｎｏ．２０の塗料組成物を塗布したステンレス板は、それぞれ２枚ずつ用意して、以下のように断熱性と、耐熱性・防炎性とを評価した。【００４１】
断熱性は、電熱ヒーター上に鉄板を載せて、鉄板の表面温度を４００℃〜４５０℃に維持した状態で、上記Ｎｏ．１５〜Ｎｏ．２０の塗料組成物を塗布したステンレス板を、塗布面を表面側にしてそれぞれ鉄板上に載置して、以下のとおりに評価した。鉄板上にステンレス板を５分以上載置して、塗膜表面を指で押しても熱くない場合（５０℃未満）には○、３分未満の載置時間で、塗膜表面を指で押すと熱い場合（５０℃以上）には×、３分以上５分未満で熱くなる場合には△として表４に示した。【００４２】
耐熱性・防炎性は、上記Ｎｏ．１５〜Ｎｏ．２０の液状組成物を塗布したステンレス板を、塗布面を表面側に向けて８００〜８５０℃の電熱ヒーター上に載置して、塗布面から煙が発生した際に、ガスライターの炎を近づけて、着火の有無および着火所要時間により、以下のように評価した。ガスライターの炎を近づけてから２分以上経過しても着火しない場合には○、直ぐに着火する場合には×、直ぐには着火しないが２分未満に着火する場合には△として、表４に示した。【００４３】
【表４】
0004840362.tif 000005
【００４４】
表４からわかるように、液状組成物を二液型ポリウレタン塗料に添加配合すると活発に発泡が生じ、５質量部添加した場合には、１つ１つ独立して存在する気泡の大きさが極端に小さかった。２０質量部以上添加した場合には、直径も大きくなり、所望の気泡が得られた。他方、６０質量部以上添加した場合には、気泡が大きくなって、表面に穴を形成する気泡や互いに連通する気泡が多く出現するようになり、８０質量部添加した場合には、このような気泡が一層多くなった。【００４５】
また、塗膜の断熱性は、液状組成物の添加量が、１質量部の場合にも多少発現し、５質量部以上の場合には充分に得られた。他方、６０質量部以上添加した場合には、添加量の増大とともに悪化した。
耐熱性・防炎性は、液状組成物の添加量が５質量の場合にも多少発現し、２０質量部以上の場合には充分に得られた。
以上のことから、好ましい液状組成物の添加量は、二液型ポリウレタン１００質量部に対して５〜６０質量部であることがわかった。【００４６】
［実施例５］
上記実験Ｎｏ．１２の液状組成物１００質量部に対して常温乾燥形アクリル樹脂ラッカー（大日本インキ化学工業（株）製）を１０質量部添加した塗料組成物（実験Ｎｏ．２１）と、上記実験Ｎｏ．１２の液状組成物１００質量部（実験Ｎｏ．２２）とを、各々市販のキッチンペーパーに塗布した。なお、これらの実験Ｎｏ．２１の塗料組成物を塗布したキッチンペーパーと、実験Ｎｏ．２２の液状組成物を塗布したキッチンペーパーとを、それぞれ２枚ずつ用意して、以下のように耐熱性・防炎性と燃焼後の灰化形状保持性とについて評価した。【００４７】
耐熱性・防炎性は、これらの実験Ｎｏ．２１の塗料組成物を塗布したキッチンペーパー又は実験Ｎｏ．２２の液状組成物を塗布したキッチンペーパーを、それぞれ８００℃の電熱ヒーターに塗膜が接するように載置して、直接加熱した外は、上記実施例４と同様にして評価して表５に示した。【００４８】
燃焼後の灰化形状保持性は、実験Ｎｏ．２１又は実験Ｎｏ．２２の液状（塗料）組成物を塗布したキッチンペーパーを、それぞれ陶芸用の電気炉に入れて加熱し、１２００℃の高温雰囲気により１時間加熱した後に、取り出して、形状の変化を目視により以下のように判定した。燃焼前の形状がわかる程度に保持されていれば○、燃焼前の形状がわからない場合には×として、表５に示した。【００４９】
【表５】
0004840362.tif 000006
【００５０】
表５からわかるように、液状組成物及びこれを塗料により溶解した塗料組成物は、耐熱性・防炎性のみならず燃焼後の灰化形状保持性を有する。
なお、液状組成物または塗料組成物を塗布したキッチンペーパーは、ともに２００℃近辺から小さな気泡が発生するものの、６００℃を超えると透明になり、灰化が進行するものの燃焼前の形状を保持していた。【００５１】
［実施例６］
実験Ｎｏ．２３〜Ｎｏ．２６として、表６に示す塗料１００質量部をそれぞれ用意して、各実験Ｎｏ．毎に上記実験Ｎｏ．１２の液状組成物を添加する前の塗料と、上記実験Ｎｏ．１２の液状組成物を４０質量部添加した後の塗料組成物とを各々準備した。
次いで、実験Ｎｏ．２３〜Ｎｏ．２６の塗料又は塗料組成物を、それぞれ厚さ０．５ｍｍ、縦５ｃｍ、横１５ｃｍの軟鋼板の表面に全面塗布した（液量２ｇ）後、塗料ごとに以下に示す乾燥条件により乾燥させた。【００５２】
水性アクリルエマルジョンとしては、水性カチオンエマルション塗料ＵＷ５２０（大成化工（株）製）を用いて、アクメ乾燥器Ｂ−１型（（株）高杉製作所）により３０分間６０℃雰囲気に保ち乾燥させた。同様に、アクリルラッカーは、常温乾燥形アクリル樹脂ラッカー（大日本インキ化学工業（株）製）を用いて、３０分間６０℃雰囲気に保ち乾燥させた。焼付形アクリルメラミン樹脂は、焼付形アクリル樹脂塗料（大日本インキ化学工業（株）製）を用いて、３０分間１６０℃雰囲気に保ち乾燥させた。
また、二液形エポキシ樹脂塗料は、主剤のエピクロンＨ２０１−６０ＢＴ（大日本インキ化学工業（株）製）１０質量部に対し、硬化剤のトーマイド２１５−７０Ｘポリアミドアミンエポキシ硬化剤（富士化成工業（株）製）１質量部を配合したものを用いて、常温乾燥させた。【００５３】
このようにして得られた実験Ｎｏ．２３〜Ｎｏ．２６の塗料又は塗料組成物を塗布した軟鋼板を、それぞれ塗膜面にブンゼンバーナーの火炎が触れるように直接加熱して、塗布面から煙が発生（着火）した際の非塗布面である軟鋼板裏面の温度を、放射温度計（林電工（株）製）で測定して表６に示した。【００５４】
【表６】
0004840362.tif 000007
【００５５】
表６からわかるように、塗料１００質量部に上記実験Ｎｏ．１２の液状組成物４０質量部を添加する前の塗料と比較すると、添加した後の塗料組成物は、着火温度が高く、耐熱性・防炎性に優れていた。特に、水性アクリルエマルジョンおよびアクリルラッカーは、塗料そのものの着火温度が１２０℃〜１２５℃と比較的低い温度であるが、液状組成物を添加すると着火温度が３３０℃〜３５０℃になり、２００℃以上も高くなり、その効果が絶大である。
また、塗料組成物の耐熱性・防炎性を重視するのであれば、二液形エポキシ樹脂に液状組成物を添加すると３９０℃〜４１０℃と最も着火温度の高い塗料組成物が得られることがわかる。【００５６】
［実施例７］
水ガラス２号（日本化学（株）製のケイ酸ナトリウム２号）１００質量部に対して、硼砂粉末（丸石製薬（株）製）３質量部と、沖縄産黒砂糖（（株）日新カップ製）７質量部とをそれぞれ加え、７０〜８０℃に加温して溶解した後、室温にて冷却し、１ヶ月放置熟成することによってアスベスト処理剤としての液状組成物を得た。
この液状組成物５質量部中にアスベスト繊維からなる布１質量部を常温で１昼夜浸漬したところ、アスベスト繊維が綿状に大きく膨潤した。これを１００℃で乾燥した後、電子顕微鏡で観察した結果、アスベスト繊維の針状結晶は全く認められなかった。図１に処理前の針状結晶を有するアスベスト繊維の電子顕微鏡写真（３万倍）を、図２に処理後のアスベスト繊維の電子顕微鏡写真（３万倍）を、それぞれ示す。処理後のアスベスト布を３００℃で３０分加熱したところ、アスベスト布は全体がガラス状に固化し、水不溶解物となった。
【産業上の利用可能性】
【００５７】
本発明の液状組成物は、紙、ふすま・障子等の紙製品、各種建材等の木質製品、カーテン等の布製品等に直接塗布または含浸させることにより、これらに優れた耐熱性や防炎性を付与する処理剤として使用することができる。
特に、本発明の液状組成物を、証券・証書や重要文書等に直接塗布しても、これらの書類等は、外観上特に遜色がなく、さらに火災にあって燃焼した場合には灰化形状を保持し得るため、物的証拠として活用できる。【００５８】
本発明の液状組成物はまた、アスベストを浸漬しておくだけで、アスベストの繊維状の針状結晶を膨潤破壊して無害化する処理剤として使用することができる。さらには、この処理剤をアスベストの吹き付け面に直接塗布することにより、アスベストの飛散防止・封じ込めを行うことができ、処理剤を塗布したアスベスト吹き付け面から回収したアスベスト廃棄物を加熱燃焼することによって、アスベストは無害化され、ホウ酸ガラスとして安定な固化物とすることができる。【００５９】
また、本発明の液状組成物を、添加剤として一般的な塗料に添加配合することにより、耐熱性や防炎性に優れた塗料組成物を得ることができる。
さらには、本発明の液状組成物に少量の塗料を配合した塗料組成物は、液状組成物そのままの処理剤と同様に、耐熱性や防炎性に優れ、証券・証書や重要文書等に直接塗布しても、外観上特に遜色がなく、火災にあって燃焼した場合には灰化形状を保持し得る処理剤として使用できる。【００６０】
さらにまた、本発明の液状組成物を二液型ポリウレタン樹脂塗料に添加配合した塗料組成物は、独立発泡塗膜を形成するため、オートバイのマフラーや燃焼炉のダクト等の高温加熱箇所にかような塗料を塗布することにより、断熱性に優れた塗膜を形成して、塗膜の上から手を触れても火傷の危険のない触感温度をもたらすことができる。
【図１】
0004840362.tif 000008
【図２】
0004840362.tif 000009